СПОСОБ ПЕРЕРАБОТКИ СУЛЬФИДНЫХ МАТЕРИАЛОВ

1. Способ переработки сульфидных материалов, например никелевых, с получением штейна или чернового металла, включающий окислительную плавку с материалами, содержащими оксиды, гидроокислы и карбонаты щелочноземельных и щелочных металлов и их смеси и продувку расплава окислительным газом, отличающийся тем, что, с целью снижения потерь серы с газами путем перевода ее в оксисульфидный шлак и сокращения расхода дутья, обработку сульфидных материалов окислами, гидроокислами и карбонатами щелочноземельных и щелочных металлов и их смесями ведут до подачи окислительного дутья, при этом весовое отношение суммы окислов, гидроокислов и карбонатов щелочноземельных и щелочных металлов и их смесей к сере в сульфидно-окисном расплаве поддерживают равным (0,2 - 7,5):1, затем полученный оксисульфидный шлак сливают и сульфидную массу подвергают окислительной продувке.
2. Способ по п.1, отличающийся тем, что, с целью получения обогащенного штейна при обработке сульфидного материала, весовое отношение суммы окислов, гидроокислов и карбонатов щелочноземельных и щелочных металлов к сере в сульфидно-окисном расплаве до подачи окислительного дутья поддерживают равным (0,2-2,0):1.
3. Способ по п.1, отличающийся тем, что, с целью прямого получения чернового ферроникеля в одну операцию при обработке сульфидного материала, весовое отношение суммы окислов, гидроокислов и карбонатов щелочноземельных и щелочных металлов к сере в сульфидно-окисном расплаве до подачи окислительного дутья поддерживают равным (2:1 - 7,5):1.